(57)【要約】【課題】亜鉛を含有する薄膜の製造に好適な原料及びこれを用いた化学気相成長法による薄膜の製造方法を提供すること。【解決手段】水酸基を有さない有機溶剤１０００ｍｌに対して、必須成分として、ビス（ペンタン−２，４−ジオナト）亜鉛無水和物０．１〜１モルを溶解させた溶液からなる薄膜形成用原料、及び該薄膜形成用原料を気化させて得たビス（ペンタン−２，４−ジオナト）亜鉛無水和物を含有する蒸気を基体上に導入し、これを分解及び／又は化学反応させて基体上に亜鉛原子を含有する薄膜を形成する薄膜の製造方法。【選択図】なし【特許請求の範囲】
【請求項１】
水酸基を有さない有機溶剤１０００ｍｌに対して、必須成分として、ビス（ペンタン−２，４−ジオナト）亜鉛無水和物０．１〜１モルを溶解させた溶液からなる薄膜形成用原料。
【請求項２】
上記水酸基を有さない有機溶剤が、エーテル化合物、エステル化合物又は芳香族化合物から選ばれる請求項１記載の薄膜形成用原料。
【請求項３】
上記水酸基を有さない有機溶剤の大気圧下での沸点が、６０〜１８０℃である請求項１又は２記載の薄膜形成用原料。
【請求項４】
請求項１〜３のいずれかに記載の薄膜形成用原料を気化させて得たビス（ペンタン−２，４−ジオナト）亜鉛無水和物を含有する蒸気を基体上に導入し、これを分解及び／又は化学反応させて基体上に亜鉛原子を含有する薄膜を形成する薄膜の製造方法。
【発明の詳細な説明】
【技術分野】
【０００１】
本発明は、亜鉛を含有する薄膜形成用原料に関し、より詳しくは、有機溶剤１０００ｍｌに対して、必須成分として、ビス（ペンタン−２，４−ジオナト）亜鉛無水和物０．１〜１モルを溶解させた溶液からなる薄膜形成用原料及びこれを用いた薄膜の製造方法に関する。
【背景技術】
【０００２】
亜鉛を含有する薄膜は、光学特性、電気特性、触媒活性等の様々な特性を有しており、電子部品や光学部品の部材として用いられている。
【０００３】
上記の薄膜の製造法としては、火焔堆積法、スパッタリング法、イオンプレーティング法、塗布熱分解法やゾルゲル法等のＭＯＤ法、化学気相成長法等が挙げられるが、組成制御性、段差被覆性に優れること、量産化に適すること、ハイブリッド集積が可能である等多くの長所を有しているので、ＡＬＤ（Ａｔｏｍｉｃ Ｌａｙｅｒ Ｄｅｐｏｓｉｔｉｏｎ）法を含む化学気相成長（以下、単にＣＶＤと記載することもある）法が最適な製造プロセスである。
【０００４】
ＣＶＤにおいては、プレカーサとして安定性、安全性の面からβ−ジケトン錯体が多く検討されている。例えば、特許文献１〜３には、揮発しやすい固体プレカーサであるビス（ペンタン−２，４−ジオナト）亜鉛を用いたＣＶＤが開示されている。特許文献３には、ビス（ペンタン−２，４−ジオン）亜鉛は、水和物と非水和物（無水和物）があり、薄膜作成においては、結晶性と再現性の見地から１水和物が好ましいことが開示されている。また、特許文献４には、炭化水素またはアルコールを溶媒とした溶液をＣＶＤ原料とする技術が開示されており、炭化水素溶媒としてヘキサン、ヘプタン、オクタン、ノナン、デカン、シクロペンタン、シクロヘキサン、シクロヘプタン、シクロオクタン、シクロノナンが例示されており、アルコールとして、メチルアルコール、エチルアルコール、プロピルアルコール、ブチルアルコールが例示されており、プレカーサとして、ビス（ペンタン−２，４−ジオナト）亜鉛が例示されているが、ビス（ペンタン−２，４−ジオナト）亜鉛溶液について具体的な記載はない。非特許文献１には、ビス（ペンタン−２，４−ジオナト）亜鉛のジエチレングリコールモノメチルエーテル溶液を原料としたＣＶＤが開示されている。また、特許文献５には、２５℃で液体のビス（β−ジケトナト）亜鉛であるビス（オクタン−２，４−ジオナト）亜鉛、ビス（２，２−ジメチル−６−エチルデカン−３，５−ジオナト）亜鉛が開示されている。
【０００５】
ビス（ペンタン−２，４−ジオナト）亜鉛は、融点が無水和物で１３０℃程度、１水和物で１３７℃程度の高融点の固体であり、ＣＶＤ等の気化工程が必要なプロセスにおいては、昇華による揮発を利用すると揮発量の不足、揮発量の経時変化等の原料ガス供給性に問題がある。溶液ＣＶＤ等やＭＯＤ法等の溶液を用いるプロセスにおいては、使用に適する濃度で、溶液原料中に固相の存在しない溶液を得られない問題がある。脂肪族炭化水素系溶剤は、充分な溶解性を与えない場合があり、アルコール系溶剤は、ビス（ペンタン−２，４−ジオナト）亜鉛とアルコールの水酸基との反応により、プレカーサが変質する問題がある。特許文献５に開示されている液体のビス（β−ジケトナト）亜鉛は、溶解性も充分であるのでこれらの問題を回避することができるが、プレカーサ自身の揮発性においては必ずしも満足できるものではなかった。
【０００６】
【特許文献１】特公平６−６４７３８号公報（特に、［請求項９］）
【特許文献２】特開２００３−２３６３７６号公報（特に、［実施例］）
【特許文献３】特開２００３−３１８４６号公報（特に、段落［００１５］、［００１６］）
【特許文献４】特開２００５−２９８８７４号公報（特に、［請求項１］、段落［００１２］）
【特許文献５】特開２００５−３５０４２３号公報（特に、［請求項１］〜［請求項６］）
【非特許文献１】NREL/SR-520-3179 December 2001 （特に、３頁）
【発明の開示】
【発明が解決しようとする課題】
【０００７】
本発明の目的は、亜鉛を含有する薄膜の製造に好適な原料及びこれを用いた化学気相成長法による薄膜の製造方法を提供することにある。
【課題を解決するための手段】
【０００８】
本発明者等は、検討を重ねた結果、特定の有機溶剤を溶媒として用いたビス（ペンタン−２，４−ジオン）亜鉛無水和物の溶液が、高濃度で良好な安定性を示すことを知見し本発明に到達した。
【０００９】
即ち、本発明は、水酸基を有さない有機溶剤１０００ｍｌに対して、必須成分として、ビス（ペンタン−２，４−ジオナト）亜鉛無水和物０．１〜１モルを溶解させた溶液からなる薄膜形成用原料を提供することで、上記目的を達成したものである。
【００１０】
また、本発明は、上記薄膜形成用原料を気化させて得たビス（ペンタン−２，４−ジオナト）亜鉛無水和物を含有する蒸気を基体上に導入し、これを分解及び／又は化学反応させて基体上に亜鉛原子を含有する薄膜を形成する薄膜の製造方法を提供することにより、上記目的を達成したものである。
【発明の効果】
【００１１】
本発明の薄膜形成用原料は、高濃度で良好な安定性を示すことから、生産性が良好な薄膜製造プロセスを与えることができる。また、揮発性が良好であるので特にＣＶＤ等の気化を伴うプロセスの原料として有用である。さらに、本発明の薄膜形成用原料により製造された薄膜は、光学特性、電気特性、触媒活性等の様々な特性を有しており、電子部品や光学部品の部材として有用である。
【発明を実施するための最良の形態】
【００１２】
本発明の薄膜形成用原料は、ビス（ペンタン−２，４−ジオナト）亜鉛無水和物を薄膜のプレカーサとし、これを必須成分として、水酸基を有さない有機溶剤に溶解させたものである。その特徴は、亜鉛プレカーサが充分量溶解しているので、生産性が良好な薄膜製造プロセスを与えること、及び揮発性が良好であるので特にＣＶＤ等の気化を伴うプロセスの原料として有効であることである。
【００１３】
通常、市場から入手が可能なビス（ペンタン−２，４−ジオナト）亜鉛は、水和物または水和物と無水和物との混合物であり、水和物としては、１水和物が知られている。水和水の有無は、ＩＲ分析で水和水の吸収により確認することができる。このようなビス（ペンタン−２，４−ジオナト）亜鉛は、各種有機溶剤への溶解を試みると、けん濁液や溶解残を生じる。けん濁や溶解残は、完全な除去が困難であり、水和物を含有するビス（ペンタン−２，４−ジオナト）亜鉛から充分な濃度で固相の存在しない溶液を得ることはできなかった。
【００１４】
なお、本発明の必須成分であるビス（ペンタン−２，４−ジオナト）亜鉛無水和物の製造方法は、特に制限を受けず、周知一般の方法を使用することができる。例えば、水を排除した非水系の環境でハロゲン化亜鉛（フッ化亜鉛、塩化亜鉛、臭化亜鉛、ヨウ化亜鉛）、硫酸亜鉛、硝酸亜鉛等の無機亜鉛塩を塩基の存在下でペンタン−２，４−ジオンと反応させる方法、非水系の環境で無機亜鉛塩をペンタン−２，４−ジオナトナトリウム、ペンタン−２，４−ジオナトカリウム、ペンタン−２，４−ジオナトリチウム等のアルカリ金属錯体とを反応させる方法、非水系の環境でジメトキシ亜鉛、ジエトキシ亜鉛等のアルコキシドとペンタン−２，４−ジオンとを反応させる方法、非水系の環境でビス（エチルアミノ）亜鉛、ビス（プロピルアミノ）亜鉛等の亜鉛のアミドとペンタン−２，４−ジオンとを反応させる方法等の直接無水和物を製造する方法；水を溶媒として無機亜鉛または無機亜鉛の水和物とペンタン−２，４−ジオンを水酸化ナトリウム等のアルカリの存在下で反応させる等して得たアルカリビス（ペンタン−２，４−ジオナト）亜鉛水和物の水和水を除去する方法が挙げられる。水和水を除去する方法としては、脱水剤を用いる方法、加熱と減圧により水を除く方法、これらの２つ以上を組み合わせる方法が挙げられる。水和物から水和水を除去して無水和物を得る場合、透明で安定な溶液である薄膜形成用原料を得るためには、不純物として含まれるビス（ペンタン−２，４−ジオナト）亜鉛水和物は、１水和物として換算して、1モル％以下が好ましく、０．３モル％以下がより好ましい。
【００１５】
一般に、薄膜製造プロセスにおいて、固体プレカーサを溶解させた溶液を薄膜のプレカーサとして使用する場合には、固体プレカーサーが、溶媒に対して、充分な溶解性を有することが必要である。溶解性が低いと充分な成膜速度を得ることができなくなるとともに、溶解マージンをとることができないので、濃度変化や部分的な有機溶剤の希釈等による固体析出がおきやすくなり、成膜速度の経時変化、膜質の劣化が起こる。
【００１６】
従って、本発明の薄膜形成用原料は、上記溶媒として、水酸基を有さない有機溶剤を用い、該有機溶剤１０００ｍｌに対して、ビス（ペンタン−２，４−ジオナト）亜鉛無水和物を０．１〜１モル、好ましくは０．２〜１モルの濃度としたものである。ビス（ペンタン−２，４−ジオナト）亜鉛無水和物が０．１モルより少ないと充分な生産性を得ることができず、１モルより多いと、溶解度上限からの溶解マージンが小さくなり、固体析出のおそれがある。
【００１７】
本発明の薄膜形成用原料に用いられる上記濃度を与える水酸基を有さない有機溶剤としては、ケトン系化合物、エーテル系化合物、エステル系化合物、芳香族系化合物又はシアノ基を有する炭化水素系化合物が挙げられ、これらの有機溶剤は単独で使用されてもよく、２種類以上混合して使用されてもよい。
【００１８】
上記ケトン系化合物としては、アセトン、エチルメチルケトン、メチルブチルケトン、メチルイソブチルケトン、エチルブチルケトン、ジプロピルケトン、ジイソブチルケトン、メチルアミルケトン、シクロヘキサノン、メチルシクロヘキサノン等が挙げられる。
【００１９】
上記エーテル系化合物としては、テトラヒドロフラン、テトラヒドロピラン、モルホリン、エチレングリコールジメチルエーテル、ジエチレングリコールジメチルエーテル、トリエチレングリコールジメチルエーテル、ジブチルエーテル、ジエチルエーテル、ジオキサン等が挙げられる。
【００２０】
上記エステル系化合物としては、ギ酸メチル、ギ酸エチル、酢酸メチル、酢酸エチル、酢酸イソプロピル、酢酸ブチル、酢酸イソブチル、酢酸第２ブチル、酢酸第３ブチル、酢酸アミル、酢酸イソアミル、酢酸第３アミル、酢酸フェニル、プロピオン酸メチル、プロピオン酸エチル、プロピオン酸イソプロピル、プロピオン酸ブチル、プロピオン酸イソブチル、プロピオン酸第２ブチル、プロピオン酸第３ブチル、プロピオン酸アミル、プロピオン酸イソアミル、プロピオン酸第３アミル、プロピオン酸フェニル、乳酸メチル、乳酸エチル、メトキシプロピオン酸メチル、エトキシプロピオン酸メチル、メトキシプロピオン酸エチル、エトキシプロピオン酸エチル、エチレングリコールモノメチルエーテルアセテート、ジエチレングリコールモノメチルエーテルアセテート、エチレングリコールモノエチルエーテルアセテート、エチレングリコールモノプロピルエーテルアセテート、エチレングリコールモノイソプロピルエーテルアセテート、エチレングリコールモノブチルエーテルアセテート、エチレングリコールモノ第２ブチルエーテルアセテート、エチレングリコールモノイソブチルエーテルアセテート、エチレングリコールモノ第３ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノイソプロピルエーテルアセテート、プロピレングリコールモノブチルエーテルアセテート、プロピレングリコールモノ第２ブチルエーテルアセテート、プロピレングリコールモノイソブチルエーテルアセテート、プロピレングリコールモノ第３ブチルエーテルアセテート、ブチレングリコールモノメチルエーテルアセテート、ブチレングリコールモノエチルエーテルアセテート、ブチレングリコールモノプロピルエーテルアセテート、ブチレングリコールモノイソプロピルエーテルアセテート、ブチレングリコールモノブチルエーテルアセテート、ブチレングリコールモノ第２ブチルエーテルアセテート、ブチレングリコールモノイソブチルエーテルアセテート、ブチレングリコールモノ第３ブチルエーテルアセテート、アセト酢酸メチル、アセト酢酸エチル、オキソブタン酸メチル、オキソブタン酸エチル、γ−ラクトン、δ−ラクトン等が挙げられる。
【００２１】
上記芳香族系化合物としては、ベンゼン、トルエン、エチルベンゼン、キシレン、メシチレン、ジエチルベンゼン、クメン、イソブチルベンゼン、シメン、テトラリン、アニソールが挙げられる。
【００２２】
上記シアノ基を有する炭化水素系化合物としては、１−シアノプロパン、１−シアノブタン、１−シアノヘキサン、シアノシクロヘキサン、シアノベンゼン、１，３−ジシアノプロパン、１，４−ジシアノブタン、１，６−ジシアノヘキサン、１，４−ジシアノシクロヘキサン、１，４−ジシアノベンゼン等が挙げられる。
【００２３】
上記水酸基を有しない有機溶剤としては、好ましい濃度範囲を与える溶解性とコストの見地から、エーテル系化合物、エステル系化合物又は芳香族系化合物がより好ましい。また、水酸基を有さない有機溶剤の大気圧下での沸点が６０〜１８０℃であるものがより好ましい。
【００２４】
本発明の薄膜形成用原料は、製造する薄膜の組成により、ビス（ペンタン−２，４−ジオナト）亜鉛無水和物以外の薄膜プレカーサを含有してもよく、その使用量は所望の薄膜組成によって設定される。
【００２５】
例えば、多成分の元素を含有する薄膜をＣＶＤにより製造する場合、多成分の薄膜プレカーサを各成分独立で気化、供給する方法（以下、シングルソース法と記載することもある）と、多成分の薄膜プレカーサを予め所望の組成で混合した混合原料を気化、供給する方法（以下、カクテルソース法と記載することもある）があり、カクテルソースの場合に本発明の薄膜形成用原料は、ビス（ペンタン−２，４−ジオナト）亜鉛無水物と他の薄膜プレカーサとの混合溶液となる。
【００２６】
上記場合において使用される亜鉛無水物以外の薄膜プレカーサとしては、特に制限を受けず、ＣＶＤ用原料に用いられている周知一般のプレカーサを用いることができる。
【００２７】
上記プレカーサとしては、アルコール化合物及び／又はグリコール化合物及び／又はβ−ジケトン及び／又はシクロペンタジエン化合物、有機アミン化合物等の一種類又は二種類以上の有機配位化合物と金属との化合物、アルキル金属化合物、アリール金属化合物等が挙げられる。また、プレカーサの金属種としては、マグネシウム、カルシウム、ストロンチウム、バリウム、チタニウム、ジルコニウム、ハフニウム、バナジウム、ニオブ、タンタル、マンガン、鉄、ルテニウム、コバルト、ロジウム、イリジウム、ニッケル、パラジウム、白金、銅、銀、金、ガリウム、インジウム、ゲルマニウム、スズ、鉛、アンチモン、ビスマス、珪素、イットリウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウムが挙げられる。
【００２８】
上記有機配位子として用いられるアルコール化合物としては、メタノール、エタノール、プロパノール、イソプロパノール、ブタノール、２−ブタノール、イソブタノール、第３ブタノール、アミルアルコール、イソアミルアルコール、第３アミルアルコール等のアルキルアルコール類；２−メトキシエタノール、２−エトキシエタノール、２−ブトキシエタノール、２−（２−メトキシエトキシ）エタノール、２−メトキシ−１−メチルエタノール、２−メトキシ−１，１−ジメチルエタノール、２−エトキシ−１，１−ジメチルエタノール、２−イソプロポキシ−１，１−ジメチルエタノール、２−ブトキシ−１，１−ジメチルエタノール、２−（２−メトキシエトキシ）−１，１−ジメチルエタノール、２−プロポキシ−１，１−ジエチルエタノール、２−第２ブトキシ−１，１−ジエチルエタノール、３−メトキシ−１，１−ジメチルプロパノール等のエーテルアルコール類；本発明のアルコキシド化合物を与えるジアルキルアミノアルコールが挙げられる。
【００２９】
上記有機配位子として用いられるグリコール化合物としては、１，２−エタンジオール、１，２−プロパンジオール、１，３−プロパンジオール、２，４−ヘキサンジオール、２，２−ジメチル−１，３−プロパンジオール、２，２−ジエチル−１，３−プロパンジオール、１，３−ブタンジオール、２，４−ブタンジオール、２，２−ジエチル−１，３−ブタンジオール、２−エチル−２−ブチル−１，３−プロパンジオール、２，４−ペンタンジオール、２−メチル−１，３−プロパンジオール、２−メチル−２，４−ペンタンジオール、２，４−ヘキサンジオール、２，４−ジメチル−２，４−ペンタンジオールが挙げられる。
【００３０】
上記有機配位子として用いられるβ−ジケトン化合物としては、アセチルアセトン、ヘキサン−２，４−ジオン、５−メチルヘキサン−２，４−ジオン、ヘプタン−２，４−ジオン、２−メチルヘプタン−３，５−ジオン、５−メチルヘプタン−２，４−ジオン、６−メチルヘプタン−２，４−ジオン、２，２−ジメチルヘプタン−３，５−ジオン、２，６−ジメチルヘプタン−３，５−ジオン、２，２，６−トリメチルヘプタン−３，５−ジオン、２，２，６，６−テトラメチルヘプタン−３，５−ジオン、オクタン−２，４−ジオン、２，２，６−トリメチルオクタン−３，５−ジオン、２，６−ジメチルオクタン−３，５−ジオン、２，９−ジメチルノナン−４，６−ジオン２−メチル−６−エチルデカン−３，５−ジオン、２，２−ジメチル−６−エチルデカン−３，５−ジオン等のアルキル置換β−ジケトン類；１，１，１−トリフルオロペンタン−２，４−ジオン、１，１，１−トリフルオロ−５，５−ジメチルヘキサン−２，４−ジオン、１，１，１，５，５，５−ヘキサフルオロペンタン−２，４−ジオン、１，３−ジパーフルオロヘキシルプロパン−１，３−ジオン等のフッ素置換アルキルβ−ジケトン類；１，１，５，５−テトラメチル−１−メトキシヘキサン−２，４−ジオン、２，２，６，６−テトラメチル−１−メトキシヘプタン−３，５−ジオン、２，２，６，６−テトラメチル−１−（２−メトキシエトキシ）ヘプタン−３，５−ジオン等のエーテル置換β−ジケトン類が挙げられる。
【００３１】
上記有機配位子として用いられるシクロペンタジエン化合物としては、シクロペンタジエン、メチルシクロペンタジエン、エチルシクロペンタジエン、プロピルシクロペンタジエン、イソプロピルシクロペンタジエン、ブチルシクロペンタジエン、第２ブチルシクロペンタジエン、イソブチルシクロペンタジエン、第３ブチルシクロペンタジエン、ジメチルシクロペンタジエン、テトラメチルシクロペンタジエン等が挙げられ、有機配位子として用いられる有機アミン化合物としては、る。メチルアミン、エチルアミン、プロピルアミン、イソプロピルアミン、ブチルアミン、第２ブチルアミン、ダイサンブチルアミン、イソブチルアミン、ジメチルアミン、ジエチルアミン、ジプロピルアミン、ジイソプロピルアミン、エチルメチルアミン、プロピルメチルアミン、イソプロピルメチルアミン等が挙げられ、アルキル金属化合物のアルキル基としては、メチル、エチル、プロピル、イソプロピル、ブチル、第２ブチル、第３ブチル、イソブチル、ペンチル、第３ペンチル、イソペンチル等が挙げられ、アリール金属のアリール基としては、フェニル、メチルフェニル、ジメチルフェニル、エチルフェニル等が挙げられる。
【００３２】
本発明の薄膜形成用原料は、これを構成するプレカーサ成分以外の不純物金属元素分、不純物塩素等の不純物ハロゲン、不純物有機分を極力含まないようにする。不純物金属元素分は元素毎では１００ｐｐｂ以下が好ましく、１０ｐｐｂ以下がより好ましい。総量では１ｐｐｍ以下が好ましく、１００ｐｐｂ以下がより好ましい。不純物ハロゲン分は１００ｐｐｍ以下が好ましく、１０ｐｐｍ以下がより好ましく、１ｐｐｍ以下が更に好ましい。不純物有機分は総量で５００ｐｐｍ以下が好ましく、５０ｐｐｍ以下が好ましく、１０ｐｐｍ以下がより好ましい。また、ＣＶＤ原料として用いる場合には、水分はビス（ペンタン−２，４−ジオナト）亜鉛の水和物によるＣＶＤ原料中のパーティクルやＣＶＤ法によるパーティクル発生の原因となるので、予めできる限り水分を取り除いたほうがよい。水分量は１００ｐｐｍ以下が好ましく、１０ｐｐｍ以下がより好ましく、１ｐｐｍ以下がさらに好ましい。
【００３３】
また、本発明の薄膜形成用原料は、製造される薄膜のパーティクル汚染を低減又は防止するために、液相での光散乱式液中粒子検出器によるパーティクル測定において、０．３μｍより大きい粒子の数が１００個以下であることが好ましく、０．２μｍより大きい粒子の数が液相１ｍｌ中に１０００個以下であることがより好ましく、０．２μｍより大きい粒子の数が液相１ｍｌ中に１０００個以下であることが１００個以下が更に好ましい。
【００３４】
本発明の薄膜の製造方法とは、本発明の薄膜形成用原料、及び必要に応じて用いられる他のプレカーサを気化させた蒸気、並びに必要に応じて用いられる反応性ガスを基板上に導入し、次いで、プレカーサを基板上で分解及び／又は化学反応させて薄膜を基板上に成長、堆積させるＣＶＤ法によるものである。原料の輸送供給方法、堆積方法、製造条件、製造装置等については、特に制限を受けるものではなく、周知一般の条件、方法を用いることができる。
【００３５】
上記必要に応じて用いられる反応性ガスとしては、例えば、酸化性のものとしては酸素、オゾン、二酸化窒素、一酸化窒素、水蒸気、過酸化水素、ギ酸、酢酸、無水酢酸等が挙げられ、還元性のものとしては水素が挙げられ、また、窒化物を製造するものとしては、モノアルキルアミン、ジアルキルアミン、トリアルキルアミン、アルキレンジアミン等の有機アミン化合物、ヒドラジン、アンモニア等が挙げられ、硫化物を製造するものとしては、硫化水素が挙げられる。
【００３６】
また、上記堆積方法としては、原料ガス又は原料ガスと反応性ガスを熱のみにより反応させ薄膜を堆積させる熱ＣＶＤ，熱とプラズマを使用するプラズマＣＶＤ、熱と光を使用する光ＣＶＤ、熱、光及びプラズマを使用する光プラズマＣＶＤ、ＣＶＤの堆積反応を素過程に分け、分子レベルで段階的に堆積を行うＡＬＤ（Atomic Layer Deposition）が挙げられる。
【００３７】
また、上記製造条件としては、反応温度（基板温度）、反応圧力、堆積速度等が挙げられる。反応温度については、本発明に係る前記の化合物が充分に反応する温度である１６０℃以上が好ましく２５０℃〜８００℃がより好ましい。また、反応圧力は、大気圧〜１０Ｐａが好ましく、大気圧〜５００Ｐａがより好ましい。堆積方法と反応圧力の組み合わせは任意であり、減圧熱ＣＶＤ、減圧プラズマＣＶＤ、減圧光ＣＶＤ、減圧光プラズマＣＶＤ、大気圧熱ＣＶＤ、大気圧プラズマＣＶＤ、大気圧光ＣＶＤ、大気圧光プラズマＣＶＤが挙げられる。堆積速度は、原料の供給条件（気化温度、気化圧力）、反応温度、反応圧力によりコントロールすることが出来る。堆積速度は、大きいと得られる薄膜の特性が悪化する場合があり、小さいと生産性に問題を生じる場合があるので、０．５〜５０００ｎｍ／分が好ましく、１〜１０００ｎｍ／分がより好ましい。また、ＡＬＤの場合は、所望の膜厚が得られるようにサイクルの回数でコントロールされる。
【００３８】
また、本発明の薄膜の製造方法においては、薄膜堆積の後に、より良好な電気特性を得るためにアニール処理を行ってもよく、段差埋め込みが必要な場合には、リフロー工程を設けてもよい。この場合の温度は、５００〜１２００℃であり、６００〜８００℃が好ましい。
【００３９】
本発明の薄膜形成用原料を用いた本発明の薄膜の製造方法により製造される薄膜は、他の成分のプレカーサ、反応性ガス及び製造条件を適宜選択することにより、金属、合金、硫化物、酸化物セラミックス、窒化物セラミックス、ガラス等の所望の種類の薄膜とすることができる。製造される薄膜の種類としては、例えば、亜鉛、ＺｎＳｅ、酸化亜鉛、硫化亜鉛、亜鉛−インジウム複合酸化物、リチウム添加酸化亜鉛、亜鉛添加フェライト、鉛−亜鉛複合酸化物、鉛−亜鉛−ニオブ複合酸化物、ビスマス−亜鉛−ニオブ複合酸化物、バリウム−亜鉛−タンタル複合酸化物、錫−亜鉛複合酸化物が挙げられ、これらの薄膜の用途としては、例えば、透明導電体、発光体、蛍光体、光触媒、磁性体、導電体、高誘電体、強誘電体、圧電体、マイクロ波誘電体、光導波路、光増幅器、光スイッチ、電磁波シールド、ソーラセル等が挙げられる。
【実施例】
【００４０】
以下、製造例、評価例及び実施例をもって本発明を更に詳細に説明する。しかしながら、本発明は以下の実施例等によって何ら制限を受けるものではない。
【００４１】
［製造例］ビス（ペンタン−２，４−ジオナト）亜鉛無水和物の製造
市販のビス（ペンタン−２，４−ジオナト）亜鉛（関東化学社製）について、加熱と減圧による昇華精製操作による水和水の除去を行い、１３０℃、３０Ｐａのフラクションから収率６０％でビス（ペンタン−２，４−ジオナト）亜鉛無水和物を得た。得られた結晶について、ＩＲ、1Ｈ−ＮＭＲ、炭素と水素の元素分析及びＴＧ−ＤＴＡを測定し、ビス（ペンタン−２，４−ジオナト）亜鉛無水和物であることを同定した。
【００４２】
・ＩＲ測定
ビス（ペンタン−２，４−ジオナト）亜鉛無水和物のＩＲチャートを［図１］に示し、水和水除去前の市販品のビス（ペンタン−２，４−ジオナト）亜鉛のＩＲチャートを［図２］に示す。水和水除去前のビス（ペンタン−２，４−ジオナト）亜鉛のＩＲチャートには、３３２４ｃｍ-1に頂点を有する水和水由来の吸収が確認できるが、水和水除去後のビス（ペンタン−２，４−ジオナト）亜鉛無水和物の結晶には、この吸収が存在しないことが確認された。
・1Ｈ−ＮＭＲ測定（１重量％の重ベンゼン溶液）
０．２８ｐｐｍ付近に検出されるビス（ペンタン−２，４−ジオナト）亜鉛水和物の水和水のピークは未検出であった。
・元素分析
得られたビス（ペンタン−２，４−ジオナト）亜鉛無水和物の炭素含有量は、４５．５質量％（理論値：４５．５６質量％）、水素含有量は、５．３質量％（理論値：５．３５質量％）であり、ビス（ペンタン−２，４−ジオナト）亜鉛無水和物の理論値と一致している。なお、市販品のビス（ペンタン−２，４−ジオナト）亜鉛の炭素含有量は、４２．４質量％であり、水素含有量は、５．９質量％であった。１水和物の理論値は、炭素４２．６５質量％であり、水素５．７３質量％であるので、上記のＩＲ測定の結果とあわせて、市販品は１水和物と同定できる。
・ＴＧ−ＤＴＡ（Ａｒ１００ｍｌ／ｍｉｎ、１０℃／ｍｉｎ昇温、サンプル量；得られた無水和物９．４９５ｍｇ、市販品７．３５４ｍｇ）
得られたビス（ペンタン−２，４−ジオナト）亜鉛無水和物は、１段階の揮発による重量減少を示し、市販品は、１００℃までの水和水の脱離由来の重量減少と、揮発による重量減少の２段階の重量減少を示すことが確認された。
【００４３】
［評価例１］揮発性の評価
上記製造例で得られたビス（ペンタン−２，４−ジオナト）亜鉛無水和物、ビス（オクタン−２，４−ジオナト）亜鉛、ビス（２，２−ジメチル−６−エチルデカン−３，５−ジオナト）亜鉛について、Ａｒ１００ｍｌ／ｍｉｎ、１０℃／ｍｉｎ昇温の条件でのＴＧ測定による質量５０％減少温度を測定した。上記条件におけるＴＧ測定による質量５０％減少温度は、それぞれ、ビス（ペンタン−２，４−ジオナト）亜鉛無水和物（試料９．４９５ｍｇで測定）が２０２℃であり、ビス（オクタン−２，４−ジオナト）亜鉛（試料１０．５６１ｍｇで測定）が２４５℃であり、ビス（２，２−ジメチル−６−エチルデカン−３，５−ジオナト）亜鉛（試料９．２８２ｍｇで測定）が２６３℃であった。
【００４４】
［評価例２］溶解性の評価
上記製造例で得たビス（ペンタン−２，４−ジオナト）亜鉛無水和物および水和水除去前のビス（ペンタン−２，４−ジオナト）亜鉛について、水酸基を有さない有機溶剤である、イソブチルメチルケトン、テトラヒドロフラン、エチレングリコールジメチルエーテル、ジエチレングリコールジメチルエーテル、酢酸ブチル、及びトルエン、並びに水酸基を有する有機溶剤であるジエチレングリコールモノメチルエーテルに対する溶解性を評価した。評価は、有機溶剤１０００ｍｌに対する亜鉛錯体の含有量を０．１、０．２、０．３、０．５、０．７、１．０モルとなるように混合し、密栓をして２４時間静置後、固相の有無を目視で確認する方法により行った。固相の存在しない透明な溶液を保持した１０００ｍｌに対する濃度配合量を表１に示す。なお、０．１モル溶解しないものは＜０．１と表示し、１モル溶解したものは＞１と表示した。
【００４５】
【表１】
2008050623.tif 000002
【００４６】
表１より、ビス（ペンタン−２，４−ジオナト）亜鉛無水和物は、各種有機溶剤に対し、充分な溶解性を示し、固相を含有せずに充分な濃度の溶液を与えることが確認された。これに対して、水和物を含有する市販品のビス（ペンタン−２，４−ジオナト）亜鉛は、０．１モルにおいても溶液中に微粉状の溶解残が存在することが確認できた。なお、この溶解残を収集しＩＲを測定した結果、ビス（ペンタン−２，４−ジオナト）亜鉛の１水和物であると同定した。
【００４７】
［評価例３］
上記評価例２で調製したビス（ペンタン−２，４−ジオナト）亜鉛無水和物溶液について、各種有機溶剤における最も濃度の大きい溶液について、Ａｒ１００ｍｌ／ｍｉｎ、１０℃／ｍｉｎ昇温の条件でのＴＧ−ＤＴＡ測定を行った。ビス（ペンタン−２，４−ジオナト）亜鉛無水和物を、水酸基を有する有機溶媒であるジエチレングリコールモノメチルエーテル１０００ｍｌに対し、０．７モルの割合で混合した組成物についての結果を図３に示す。図３によると、２７１．８℃で７．２２％の残分が確認された。水酸基を有さない有機溶剤を使用した溶液には、このような反応生成物の存在を示唆する揮発残渣は確認できず、有機溶媒とビス（ペンタン−２，４−ジオナト）亜鉛の揮発による重量現象のみが観察された。これらのことから、ジエチレングリコールモノエチルエーテルの水酸基がビス（ペンタン−２，４−ジオナト）亜鉛無水和物と反応し、揮発性の乏しい反応生成物を与えることが確認された。
【００４８】
上記評価例１〜３より、ビス（ペンタン−２，４−ジオナト）亜鉛無水和物と水酸基を有さない有機溶剤との組成物、特に該有機溶剤がエーテル系溶剤、エステル系溶剤、芳香族系溶剤である組成物は、充分な濃度で安定した溶液を与え、ＣＶＤ用原料として好適であることが確認された。
【００４９】
［実施例］酸化亜鉛薄膜の製造
図４に示すＣＶＤ装置を用いて、シリコンウエハ上に以下の条件で、上記製造例で得たビス（ペンタン−２，４−ジオナト）亜鉛０．５ｍｏｌを１０００ｍｌのテトラヒドロフランに溶解した溶液を薄膜形成用原料として、酸化亜鉛薄膜を製造した。製造した薄膜について、膜厚及び組成の測定を蛍光Ｘ線で同定した。
（製造条件）
気化室温度：１４０℃、原料流量：０．５ｓｃｃｍ、酸素ガス流量：５００ｓｃｃｍ、反応圧力：１０００Ｐａ、反応時間：２０分、基板温度：４５０℃、キャリアガス：アルゴン５００ｓｃｃｍ
（結果）
膜厚；２４０ｎｍ、組成；酸化亜鉛
【図面の簡単な説明】
【００５０】
【図１】図１は、ビス（ペンタン−２，４−ジオナト）亜鉛無水和物のＩＲチャートを示す。
【図２】図２は、市販品のビス（ペンタン−２，４−ジオナト）亜鉛のＩＲチャートを示す。
【図３】図３は、ビス（ペンタン−２，４−ジオナト）亜鉛無水和物と水酸基を有する有機溶剤であるジエチレングリコールモノメチルエーテルとの組成物のＴＧ−ＤＴＡ測定の結果を示す。
【図４】図４は、実施例において用いた、本発明の薄膜の製造方法に用いられるＣＶＤ装置の一例を示す概要図である。
【図１】
2008050623.tif 000003
【図２】
2008050623.tif 000004
【図３】
2008050623.tif 000005
【図４】
2008050623.tif 000006